(57)【要約】【課題】多くの種類の塗料に対し、優れた洗浄性と洗浄効率を有し、洗浄工程で発生する廃棄物を削減でき、リサイクル可能な、塗装用マスク治具に付着した塗料を洗浄するための洗浄液、洗浄方法及び洗浄装置を提供する。【解決手段】１価若しくは２価のアルコール又はそれらのエーテル系化合物のうち少なくとも一つを含む第１成分と、液状炭化水素の第２成分とで構成されている塗装用マスク治具４に付着した塗料を洗浄するための洗浄液。前記洗浄液で塗装用マスク治具４に付着した塗料を洗浄し、付着した洗浄液をリンス剤で置換し、付着したリンス剤をスチームで洗浄し、圧縮エアーにより乾燥する。洗浄装置ａは、洗浄槽１と、リンス槽２と、スチーム洗浄及びエアー乾燥するための槽３と、これらの槽間にわたり塗装用マスク治具４を水平に搬送し、かつこれを各槽に挿入できるように昇降可能とした搬送装置５を備えている。【選択図】          図１
2004231835.tif 000002
【特許請求の範囲】
【請求項１】
１価若しくは２価のアルコール又はそれらのエーテル系化合物のうち少なくとも一つを含む７０重量％を超えて９９重量％までの第１成分と、液状炭化水素１重量％〜３０重量％未満の第２成分とで構成されている塗装用マスク治具に付着した未硬化塗料又は未乾燥塗料を洗浄するための洗浄液。
【請求項２】
第１成分の１価若しくは２価のアルコール又はそれらのエーテル系化合物が、ジエチレングリコールモノ−ｎ−ヘキシルエーテル、ジエチレングリコールジエチルエーテル及び３−メトキシ−３−メチルブチルアセテートのうちの少なくとも一つである請求項１記載の洗浄液。
【請求項３】
第２成分の液状炭化水素が、α−オレフィン、ノルマルパラフィン及びイソパラフィンのうち少なくとも一つである請求項１又は２記載の洗浄液。
【請求項４】
α−オレフィン、ノルマルパラフィン及びイソパラフィンのそれぞれの炭素数が８〜１８である請求項３に記載の洗浄液。
【請求項５】
次の第１工程〜第４工程を含む塗装用マスク治具に付着した未硬化塗料又は未乾燥塗料を洗浄するための洗浄方法。
第１工程：１価若しくは２価のアルコール又はそれらのエーテル系化合物のうち少なくとも一つを含む７０重量％を超えて９９重量％までの第１成分と、液状炭化水素１重量％〜３０重量％未満の第２成分とで構成されている洗浄液で塗装用マスク治具に付着した未硬化塗料又は未乾燥塗料を洗浄する
第２工程：塗装用マスク治具に付着した洗浄液を、水溶性のグリコール類、水溶性のグリコールエーテル化合物及び水溶性アルコール類の少なくとも一つから構成されているリンス剤で置換する
第３工程：塗装用マスク治具に付着した前記リンス剤をスチームで洗浄する。
第４工程：塗装用マスク治具を圧縮エアーにより乾燥する
【請求項６】
さらに次の第５工程及び第６工程を含む請求項５記載の洗浄方法。
第５工程：前記第１工程〜第４工程を繰り返して、未硬化塗料又は未乾燥塗料が分散又は溶解して飽和状態に近づいた洗浄液を減圧蒸留して第１成分を分離・回収するとともに、未硬化塗料又は未乾燥塗料を第２成分中に溶解又は分散させる
第６工程：減圧蒸留して分離・回収した第１成分と第２成分を混合して洗浄液に再生する
【請求項７】
塗装用マスク治具に付着した未硬化塗料又は未乾燥塗料を洗浄するための洗浄装置（ａ）であって、洗浄液が注入されている洗浄槽（１）と、リンス剤が注入されているリンス槽（２）と、スチーム又はエアーの噴射手段を備えていて、スチーム洗浄及びエアー乾燥するための槽（３）と、前記洗浄槽（１）、リンス槽（２）及びスチーム洗浄及びエアー乾燥するための槽（３）間にわたり塗装用マスク治具（４）を水平に搬送し、かつそれを各槽に挿入できるように昇降可能となった搬送装置（５）とを備えていて、前記洗浄液が１価若しくは２価のアルコール又はそれらのエーテル系化合物のうち少なくとも一つを含む７０重量％を超えて９９重量％までの第１成分と、液状炭化水素１重量％〜３０重量％未満の第２成分とで構成されており、前記リンス剤が水溶性のグリコール類、水溶性のグリコールエーテル化合物及び水溶性アルコール類の少なくとも一つから構成されている洗浄装置。
【請求項８】
洗浄槽（１）が、洗浄槽（１）内の洗浄液を加熱するための手段、洗浄液から気泡を発生させるためのエアーレーション手段を備えている請求項７記載の洗浄装置。
【請求項９】
搬送装置（５）が、塗装用マスク治具（４）が洗浄槽（１）の洗浄液に浸漬された状態でこれを上下動させて塗料を洗い落とし、リンス槽（２）のリンス剤に浸漬された状態でこれを上下動させて洗浄液とリンス剤を置換するための上下動手段を有している請求項７又は８に記載の洗浄装置。
【発明の詳細な説明】
【０００１】
【発明の属する技術分野】
本発明は、塗装用マスク治具に付着した未硬化塗料又は未乾燥塗料を洗浄除去するための洗浄液、これを用いた洗浄方法及び洗浄装置に関するものである。
【０００２】
【従来の技術】
種々の工業製品の塗装工程で使用される塗装用マスク治具とは、塗装部位の形状に対応するような形態に成型されていて、そして被塗装品の希望する特定部位にだけ塗料を付着させるために、被塗装品の塗装部位以外の領域を覆うように設置されて、塗装されるべき部位以外に塗料が付着しないようにするための治具である。
【０００３】
塗装工程で被塗装品の塗装部位を狙って吹き付けられた塗料は、塗装部位の周辺にも飛散する。このためマスク治具の表面、及び塗装部位と近接するエッジ部分には塗料が付着してしまうので、塗装後にはマスク治具から塗料を洗い落とす必要がある。
【０００４】
従来、マスク治具の洗浄方法として、塩化メチレン等に代表されるハロゲン化炭化水素を洗浄剤として用いる方法やシンナー系溶剤に浸漬させて塗料を溶解する方法、有機溶剤に可溶化剤や水分を加えて洗浄する方法、有機アルカリや無機アルカリ等で煮沸して剥離する方法、前記した洗浄剤等を使用して超音波をかけて剥離する方法等が挙げられる。
【０００５】
しかしながら、上記従来方法では、次に挙げるような技術的課題がある。すなわち、（１）ハロゲン化炭化水素は、不燃性であり、かつ、塗料の溶解力にも優れている。しかし、これらハロゲン化炭化水素はオゾン層破壊問題、地下水汚染問題などの環境問題を有するため、最近では、地球環境への配慮から、その使用を停止するユーザーが増加している。（２）シンナー系溶剤にマスク治具を浸漬させて、付着塗料を溶解する方法では、洗浄後においても塗料が残存してしまうケースが多く塗料の洗浄には必ずしも適しているとはいえない。また大気中への拡散や、引火点が低いため、防爆を考慮した洗浄設備が必要である。（３）有機溶剤に可溶化剤や水分を加えて洗浄する方法では、引火点を上げるために水分を添加しているので液管理が難しく、洗浄性能も制限されたものとなる。
【０００６】
また、洗浄後の廃液処理が、新たなる環境問題となるなどの課題がある。すなわち、（４）有機アルカリや無機アルカリ等で煮沸して剥離する方法では、剥離できる塗料の種類に制限があり、さらに人体に対する影響や治具の金属に対する影響が強いため洗浄方法としては問題が多い。（５）前記した洗浄剤等を使用して超音波をかけて剥離する方法では、定在波の影響で洗浄が不均一になりやすく、大きな治具には不向きな方法である。また、装置のコストも高い。
【０００７】
【発明が解決しようとする課題】
本発明は多くの種類の塗料への適合性が高く、優れた洗浄性を有し、洗浄時間を著しく短縮することができるとともに、蒸留により洗浄液を効率良く再生して再利用できる地球環境に配慮した塗装用マスク治具に付着した未硬化塗料又は未乾燥塗料を洗浄するための洗浄液、これを用いた洗浄方法及び洗浄装置を提供することを目的とする。
【０００８】
【課題を解決するための手段】
上記課題を解決するための、本発明は、第一に、１価若しくは２価のアルコール又はそれらのエーテル系化合物のうち少なくとも一つを含む７０重量％を超えて９９重量％までの第１成分と、液状炭化水素１重量％〜３０重量％未満の第２成分とで構成されている塗装用マスク治具に付着した未硬化塗料又は未乾燥塗料を洗浄するための洗浄液である。
【０００９】
第二に、次の第１工程〜第４工程を含む塗装用マスク治具に付着した未硬化塗料又は未乾燥塗料を洗浄するための洗浄方法である。
第１工程：１価若しくは２価のアルコール又はそれらのエーテル系化合物のうち少なくとも一つを含む７０重量％を超えて９９重量％までの第１成分と、液状炭化水素１重量％〜３０重量％未満の第２成分とで構成されている洗浄液で塗装用マスク治具に付着した未硬化塗料又は未乾燥塗料を洗浄する
第２工程：塗装用マスク治具に付着した洗浄液を、水溶性のグリコール類、水溶性のグリコールエーテル化合物及び水溶性アルコール類の少なくとも一つから構成されているリンス剤で置換する
第３工程：塗装用マスク治具に付着した前記リンス剤をスチームで洗浄する。
第４工程：塗装用マスク治具を圧縮エアーにより乾燥する
【００１０】
第三に、塗装用マスク治具に付着した未硬化塗料又は未乾燥塗料を洗浄するための洗浄装置（ａ）であって、洗浄液が注入されている洗浄槽（１）と、リンス剤が注入されているリンス槽（２）と、スチーム又はエアーの噴射手段を備えていて、スチーム洗浄及びエアー乾燥するための槽（３）と、前記洗浄槽（１）、リンス槽（２）及びスチーム洗浄及びエアー乾燥するための槽（３）間にわたり塗装用マスク治具（４）を水平に搬送し、かつそれを各槽に挿入できるように昇降可能となった搬送装置（５）とを備えていて、前記洗浄液が１価若しくは２価のアルコール又はそれらのエーテル系化合物のうち少なくとも一つを含む７０重量％を超えて９９重量％までの第１成分と、液状炭化水素１重量％〜３０重量％未満の第２成分とで構成されており、前記リンス剤が水溶性のグリコール類、水溶性のグリコールエーテル化合物及び水溶性アルコール類の少なくとも一つから構成されている洗浄装置である。
【００１１】
【発明の実施の形態】
以下本発明を詳細に説明する。
（１）洗浄液
本発明において、塗装用マスク治具に付着した未硬化塗料又は未乾燥塗料を洗浄するための洗浄液は、１価若しくは２価のアルコール又はそれらのエーテル系化合物のうち少なくとも一つを含む第１成分と、液状炭化水素である第２成分とから構成されていて、これらの配合比は塗料の溶解性を考慮して、第１成分が７０重量％を超えて９９重量％までであり、第２成分が１重量％〜３０重量％未満である。そしてさらに後述するが第１成分の回収性も考慮すると第１成分８０〜９９重量％と、第２成分１〜２０重量％であることが好ましく、さらにこれらの配合比率は第１成分８５〜９５重量％と、第２成分５〜１５重量％であることがより好ましい。
本発明の洗浄液は、多くの種類の塗料へ適用することができ、例えば硬化前の硬化型塗料、乾燥前の非硬化型塗料等に適用することができる。なお、乾燥後の非硬化型塗料に適用してもかまわない。
【００１２】
前記１価若しくは２価のアルコール又はそれらのエーテル系化合物としては、例えば、ジエチレングリコールモノエチルエーテルアセテート、ジエチレングリコールモノブチルエーテルアセテート、エチレングリコールモノフェニルエーテルアセテート、エチレングリコールモノブチルエーテルアセテート、トリプロピレングリコールモノメチルエーテル、ジプロピレングリコールモノエチルエーテル、ジプロピレングリコールモノメチルエーテル、ジプロピレングリコール、トリエチレングリコールモノメチルエーテル、テトラエチレングリコール、トリエチレングリコール、ジエチレングリコールモノブチルエーテル、ジエチレングリコールモノエチルエーテル、ジエチレングリコールモノメチルエーテル、ジエチレングリコール、エチレングリコールモノフェニルエーテル、エチレングリコールモノイソアミルエーテル、エチレングリコールモノヘキシルエーテル、エチレングリコールイソプロピルエーテル、ジエチレングリコールジブチルエーテル、ジエチレングリコールジエチルエーテル、ヘキシレングリコール、ペンタメチレングリコール、テトラメチレングリコール、１，３−ブチレングリコール、トリメチレングリコール、プロピレングリコール、エチレングリコール、エチレングリコールモノエチルエーテルアセテート、エチレングリコールモノメチルエーテルアセテート、プロピレングリコールモノエチルエーテル、プロピレングリコールモノメチルエーテル、エチレングリコールモノブチルエーテル、エチレングリコールモノエチルエーテル、エチレングリコールモノメチルエーテル、ジエチレングリコールジメチルエーテル、エチレングリコールジエチルエーテル、エチレングリコールジメチルエーテル、１，２−ブチレングリコール、３−メトキシ−３−メチルブチルアセテート、ジエチレングリコールモノ−ｎ−ヘキシルエーテル、エチレングリコールモノエチルエーテルアセテート、エチレングリコールモノメチルエーテルアセテート、プロピレングリコールモノエチルエーテル、プロピレングリコールモノメチルエーテル等が挙げられる。
【００１３】
上記のうち、第１成分として、引火危険性が低いこと、毒性が低いこと、洗浄性を鑑み、ジエチレングリコールモノエチルエーテルアセテート、ジエチレングリコールモノブチルエーテルアセテート、エチレングリコールモノフェニルエーテルアセテート、エチレングリコールモノブチルエーテルアセテート、３−メトキシ−３−メチルブチルアセテート、ジエチレングリコールモノ−ｎ−ヘキシルエーテル、ジエチレングリコールジエチルエーテル、ジエチレングリコールジブチルエーテル及びこれらの混合物を用いることが好ましい。特に第１成分として、ジエチレングリコールモノ−ｎ−ヘキシルエーテル、ジエチレングリコールジエチルエーテル及び３−メトキシ−３−メチルブチルアセテートのうち少なくとも一つを含むことが好ましい。
【００１４】
本発明で用いる洗浄液の第２成分である液状炭化水素としては、α−オレフィン、ノルマルパラフィン及びイソパラフィンのうち少なくとも１種が用いられる。引火危険性が低いこと、毒性が低いこと、洗浄性を鑑み、好ましいものとして、炭素数８〜１８のα−オレフィン、炭素数８〜１８のノルマルパラフィン及び炭素数８〜１８のイソパラフィンが挙げられ、これらは単独であるいは混合して用いられる。
【００１５】
（２）洗浄方法
本発明の塗装用マスク治具に付着した未硬化塗料又は未乾燥塗料を洗浄するための洗浄方法は次の第１工程〜第４工程を含む。
第１工程：１価若しくは２価のアルコール又はそれらのエーテル系化合物のうち少なくとも一つを含む７０重量％を超えて９９重量％までの第１成分と、液状炭化水素１重量％〜３０重量％未満の第２成分とで構成されている洗浄液で塗装用マスク治具に付着した塗料を洗浄する。
第２工程：塗装用マスク治具に付着した洗浄液を、水溶性のグリコール、水溶性のグリコールエーテル化合物及び水溶性アルコールの少なくとも一つから構成されているリンス剤で置換する。
第３工程：塗装用マスク治具に付着した前記リンス剤をスチームで洗浄する。
第４工程：塗装用マスク治具を圧縮エアーにより乾燥する。
【００１６】
本発明の塗装用マスク治具に付着した未硬化塗料又は未乾燥塗料を洗浄するための洗浄方法においては、第１工程において、前記した洗浄液で塗装用マスク治具に付着した塗料を洗浄し、第２工程において、第１工程で塗装用マスク治具に付着した洗浄液を後述するリンス剤で置換する。さらに第３工程において、塗装用マスク治具に付着したリンス剤をスチームで溶解除去して洗浄する。スチーム洗浄の際、塗装マスク治具の表面温度を４５℃以上に上げることが好ましい。このとき、塗装マスク治具の表面温度を４５℃以上に上げておくと、次の乾燥工程において完全乾燥が容易となる。次いで、第４工程において塗装用マスク治具を圧縮エアーにより乾燥する。
【００１７】
第２工程で用いるリンス剤としては、水溶性のグリコール、水溶性のグリコールエーテル化合物及び水溶性アルコールの少なくとも一つが用いられる。リンス剤の具体例としては、エチレングリコール、プロピレングリコール、１，３−プロパンジオール、１，３−ブタンジオール、１，４−ブタンジオール、１，５−ペンタンジオール、２−ブテン−１，４−ジオール、２−メチル−２，４−ペンタンジオール、２−エチル−２−（ヒドロキシメチル）１，３−プロパンジオール、１，２，６−ヘキサントリオール、ジエチレングリコールジメチルエーテル、ジエチレングリコールジエチルエーテル、ジエチレングリコールジブチルエーテル、ジエチレングリコール、ジエチレングリコールモノメチルエーテル、ジエチレングリコールモノエチルエーテル、ジエチレングリコールモノブチルエーテル、トリエチレングリコール、トリエチレングリコールモノメチルエーテル、テトラエチレングリコール、ジプロピレングリコール、ジプロピレングリコールモノメチルエーテル、ジプロピレングリコールモノエチルエーテル、トリプロピレングリコールモノメチルエーテル、ジエチレングリコールモノエチルエーテルアセテート、メタノール、エタノール、１−プロパノール、プロピレングリコールモノエチルエーテル等が挙げられる。
【００１８】
上記のうち、引火危険性が低いこと、毒性が低いこと、リンス性が良いことから、エチレングリコール、プロピレングリコール、１，３−プロパンジオール、１，３−ブタンジオール、１，４−ブタンジオール、１，５−ペンタンジオール、２−ブテン−１，４−ジオール、２−メチル−２，４−ペンタンジオール、グリセリン、２−エチル−２−（ヒドロキシメチル）１，３−プロパンジオール、１，２，６−ヘキサントリオール、ジエチレングリコールジエチルエーテル、ジエチレングリコールジブチルエーテル、ジエチレングリコール、ジエチレングリコールモノメチルエーテル、ジエチレングリコールモノエチルエーテル、ジエチレングリコールモノブチルエーテル、トリエチレングリコール、トリエチレングリコールモノメチルエーテル、ジプロピレングリコール、ジプロピレングリコールモノメチルエーテル、ジプロピレングリコールモノエチルエーテル、トリプロピレングリコールモノメチルエーテル及びこれらの混合物であることが望ましい。
【００１９】
さらに本発明においては、第５工程として、前記第１工程〜第４工程を繰り返して、洗浄液中に塗料を溶解又は分散させて飽和状態に近づいた洗浄液を減圧蒸留して第１成分を分離・回収するとともに、未硬化塗料又は未乾燥塗料を第２成分中に溶解又は分散させ、第６工程として、減圧蒸留して分離・回収した第１成分と第２成分を混合して洗浄液に再生する。このようにすることによって洗浄液として使用する溶剤量を少なくすることができて、環境負荷を小さくすることができる。減圧蒸留の際、減圧度や蒸留温度は構成する洗浄液の組成によって異なる。
【００２０】
（３）洗浄装置
次に本発明の洗浄装置を図１にて説明する。図１は、本発明の洗浄装置の例を示す概略斜視図である。
図１において洗浄装置ａは、前記洗浄液が注入されている洗浄槽１と、前記リンス剤が注入されているリンス槽２と、スチーム又はエアーの噴射手段を備えていてスチーム洗浄及びエアー乾燥するための槽３と、前記洗浄槽１、リンス槽２及びスチーム洗浄及びエアー乾燥するための槽３間にわたり塗装用マスク治具４を水平に搬送し、かつ各槽に挿入できるように昇降可能となった搬送装置５とを備えている。
【００２１】
さらに、洗浄槽１は、洗浄槽１内の洗浄液を加熱するための手段と、洗浄液から気泡を発生させるためのエアーレーション手段を備えていることが好ましい。そして、例えば、洗浄槽１内の洗浄液を加熱するための手段として、図２（Ａ）の洗浄槽１の断面図に示すように、その内面に加熱用のスチーム配管１４を設け、配管中にスチームを通すことによって、熱伝導により槽内の洗浄液を加熱する。また、洗浄槽１の底部には図２（Ｂ）の平面図に示すように、エアー供給管８が設けられていて、この管に設けられたエアーバブリングノズル９から、エアーを噴射させて、気泡を発生させ、洗浄槽１内で塗装用マスク治具４に付着した塗料を物理的に洗い落とす。エアーは塗装用マスク治具４に対して均一に噴射させることが好ましく、供給管の管径を細くすることによって、管内のエアー圧を一定にすることができ、また、エアーバブリングノズル９を小さくすることによって、均一な泡を発生させることができる。また、ノズルの位置をずらすことによって均一な泡を発生させることができる。
【００２２】
また、搬送装置５が、塗装用マスク治具４が洗浄槽１の洗浄液に浸漬された状態で、これを上下動させて塗料を洗い落とし、リンス槽２のリンス剤に浸漬された状態で上下動させて洗浄液とリンス剤を置換するための上下動手段を有していることが好ましい。リンス槽２内での塗装用マスク治具４の上下動は、洗浄液をリンス液に置換するためであるので、洗浄槽１内での上下動よりも緩やかでよい。なお、リンス槽２内では、単に浸漬だけでもよい場合がある。
【００２３】
そして、例えば、搬送装置５にはシリンダー７が設けられていて、シリンダー７内のピストン運動によって、洗浄槽１、リンス槽２及びスチーム洗浄及びエアー乾燥するための槽３間にわたり塗装用マスク治具４を水平に搬送する。
また、搬送装置５には塗装用マスク治具４を昇降するため及び上下動させるためにシリンダー６が設けられていて、シリンダー６内のピストン運動によって、塗装用マスク治具４を昇降して、塗装用マスク治具４を洗浄槽１、リンス槽２及びスチーム洗浄及びエアー乾燥するための槽３内に挿入する。さらにシリンダー６内のピストン運動によって、洗浄槽１では塗装用マスク治具４が洗浄液に浸漬された状態で、これを上下動させて塗料を洗い落とし、リンス槽２ではリンス剤に浸漬された状態で上下動させて（又は、上下動させることなく）洗浄液をリンス剤に置換する。駆動手段として、上記のようにシリンダーを用いると、引火性溶剤等による火災や爆発等の危険を防ぐことができる。
【００２４】
図３の（Ａ）は塗装用マスク治具４をスチーム洗浄及びエアー乾燥するための槽３の断面図であり、その側面には側面図（Ｂ）に示すようにスチーム供給管１０及びエアー供給管１１が設けられていて、これらの管にはそれぞれスチーム用ノズル１２、又はエアーノズル１３が設けられている。スチーム供給管１０のスチーム用ノズル１２からスチームを噴射させて、リンス槽２で付着したリンス剤を溶解除去して洗浄する。また、このとき、乾燥効果を高めるために塗装用マスク治具４の表面温度を４５℃以上に上昇させておくことが好ましい。その後、エアー供給管１１に設けられたエアーノズル１３からエアーを噴射させて塗装用マスク治具４を乾燥する。
【００２５】
【実施例】
以下実施例にて本発明を具体的に説明する。
（１）  塗装用マスク治具の洗浄
（実施例１〜１８、及び比較例１〜１１）
塗装用マスク治具に相当するものとして、平滑面が５０×１００ｍｍのテストプレート（ＡＢＳ樹脂上にニッケルメッキ加工したもの）を用意した。また、塗料として、表１に示す３種類を使用した。
【００２６】
下記表１に示す塗料Ｘ、Ｙ、Ｚを、スプレーガンを用いて、完全乾燥時の膜厚が約２００μｍになるように、４方向から５回、テストプレート片面に塗布した。塗布後、室温２０℃で１０分間放置してテストプレートを洗浄テストに供した。
【００２７】
【表１】
2004231835.tif 000003
【００２８】
表２に示す組成の洗浄液を洗浄槽に注入して洗浄槽を用意した。洗浄槽内の洗浄剤の液温は５０℃とし、テストプレートを洗浄槽の洗浄液に浸漬した。洗浄時、テストプレートを、液中で上下動させた（振幅１００ｍｍ／ｓｅｃ）。そして、洗浄後の塗料除去力を目視で評価した。評価結果を表２に示す。なお、表２中の各成分の数字は重量％を示し、評価基準として、○は塗料を１０分以内で完全に除去できたこと、×は１０分以内に除去できなかったことを示す。また、表中の各記号は次に示すとおりである。
Ａ：３−メトキシ−３−メチルブチルアセテート
Ｂ：ジエチレングリコールモノ−ｎ−ヘキシルエーテル
Ｃ：ジエチレングリコールジエチルエーテル
Ｄ：α−オレフィン（炭素数１４）
Ｅ：イソパラフィン（炭素数６）
【００２９】
【表２】
2004231835.tif 000004
【００３０】
表２から明らかなように、実施例１〜１８は、塗料Ｘ、Ｙ、Ｚのいずれに対しても各比較例に比べ洗浄力が高かった。
【００３１】
（２）  リンス工程
（実施例１９〜２１、及び比較例１２〜１６）
前記洗浄工程を終えた各テストプレートを、表３に記すリンス剤が注入されたリンス槽に挿入して、テストプレートに付着した洗浄液をリンス剤へ置換させた。リンス剤の液温は常温（２０℃）とした。リンス槽中でテストプレートを液中で上下動させた（振幅１００ｍｍ／ｓｅｃ）。
【００３２】
（３）  スチーム洗浄及び乾燥工程
リンス工程後、テストプレートを温度約１００℃の高温スチーム及び乾燥エアーの噴射手段が備えられているスチーム洗浄及びエアー乾燥するための槽に挿入して、テストプレートに付着したリンス剤をスチーム洗浄し、さらにエアー乾燥させた。比較のためリンス剤の代わりに水を用いたもの、及びスチーム洗浄の代わりに温水洗浄したものも表３に示す。
【００３３】
乾燥工程後、表面状態を目視で評価した。評価結果を表３に示す。評価結果の基準として、表３において清浄欄の○は片面を清浄にできたことを示し、×は清浄にできなかったことを示す。乾燥欄の○は片面を完全に乾燥できたことを示し、×は片面を完全に乾燥できなかったことを示す。時間欄の○は、リンス工程と乾燥工程に要した時間が３分以内であることを示し、×は３分以上であることを示す。また、表中の各記号は次に示すとおりである。
Ｆ：ジエチレングリコールモノブチルエーテル
Ｇ：２−メチル−２，４−ペンタンジオール
Ｈ：ジエチレングリコールジエチルエーテル
Ｉ：水
Ｊ：スチーム洗浄
Ｋ：温水洗浄（液温６０℃）
Ｌ：エアースプレー乾燥
【００３４】
【表３】
2004231835.tif 000005
【００３５】
上記表３に示すように、実施例１９、２０、２１において、テストプレートは短時間で清浄になり、完全乾燥した。これに対して、比較例１３、１４、１５、１６では、テストプレートに塗料カスが硬化してこびりつき、清浄性が得られなかった。また、比較例１２、１４、１６では、テストプレートに有機溶剤が残留して、乾燥しなかった。
【００３６】
（４）  工場でのラインテスト
（実施例２２）
次に、本発明を実証するために工場のラインテストを行った。
塗装用マスク治具４としては、３００×４００ｍｍの鉄製治具を用意した。また、洗浄剤は表２の実施例２の配合と同じ３−メトキシ−３−メチルブチルアセテート９０％とα−オレフィン（炭素数１４）１０％よりなるものを用いた。また、リンス剤は実施例１９と同じジエチレングリコールモノブチルエーテルを用いた。
【００３７】
塗料として、表４に示す１７種類を使用した。塗料はいずれも主要成分である主剤、硬化剤及びシンナーを所定の割合で配合し、調製後４時間以内にテストに供した。
各塗料を、スプレーガンを用いて、完全乾燥時の膜厚が約２００μｍになるように、４方向から５回、治具に塗布した。塗布後、室温２０℃で１０分間放置してから洗浄テストに供した。
【００３８】
図１に示す洗浄装置ａを用いて塗装用マスク治具４を洗浄した。
洗浄工程では、洗浄槽１に実施例１の洗浄液２００Ｌを注入した。洗浄剤の液温は５０℃とした。マスク治具４を槽の洗浄液中に浸漬し、これを液中で上下動させ（振幅３００ｍｍ／ｓｅｃ）、エアーレーション（総エアー量０．５Ｌ／ｓｅｃ）を併用して３分間洗浄した。
【００３９】
リンス工程では、リンス槽２に実施例１９のリンス液１００Ｌを入れ、液温を室温（２０℃）とした。洗浄工程を終了したマスク治具４をリンス槽２に自動搬送し、槽のリンス剤中に浸漬し、さらに液中で洗浄槽１におけるよりも緩やかに３０秒間上下動（振幅３００ｍｍ／２ｓｅｃ）させた。その後スチーム洗浄・乾燥槽３に搬送し、スチーム洗浄・乾燥槽３中では、マスク治具４にスチーム噴霧装置で２０秒間スチームを噴霧し、次にエアーを２０秒間スプレーして乾燥させた。
【００４０】
洗浄後の塗料除去性を目視で評価した。評価結果を表４に示す。評価基準は、「塗料除去性」において、○は塗料を５分以内に完全に除去できたことを示す。×は５分以内に除去できなかったことを示す。清浄性は目視で評価した。マスク治具４の表面温度は表面温度計で測定した。「リンス乾燥」において、○は塗料を除去した後、洗浄液をリンス剤で置換し、治具を５分以内にスチーム洗浄及び乾燥させて常温に戻せたことを示す。×は治具を５分以内にスチーム洗浄及び乾燥させて常温に戻せなかったことを示す。
【００４１】
【表４】
2004231835.tif 000006
【００４２】
表４から明らかなように、多種塗料に対しても、洗浄〜乾燥までに要する時間が１０分以内と速かった。
【００４３】
また、洗浄工程を終えたマスク治具４をリンス槽２に搬送して液中で３０秒間上下動（振幅３００ｍｍ／ｓｅｃ）させた後、スチーム洗浄・乾燥層３に搬送し、スチーム洗浄・乾燥層３中でマスク治具４をスチーム洗浄し、エアースプレーして乾燥させた。エアースプレーする前でスチーム洗浄の際のマスク治具４の表面温度と乾燥状態を表５に示す。このときのマスク治具の表面温度は表面温度計で測定し、乾燥状態欄の○はマスク治具４を完全乾燥できたことを示し、×はマスク治具４の表面に水滴が残って、完全乾燥できなかったことを示す。
【００４４】
【表５】
2004231835.tif 000007
【００４５】
（５）  洗浄液の回収
（実施例２３）
ここでは硬化型塗料を用いた場合について述べる。
上記洗浄に使用されて未硬化塗料が溶解又は分散している洗浄液を次に述べるように減圧蒸留して第１成分を分離・回収した。洗浄液の第１成分としてヘキシレングリコ−ル９０重量％と、第２成分として１−テトラデセン１０重量％の混合物を用いた。
【００４６】
洗浄に使用されて未硬化塗料が溶解又は分散している洗浄液を２００ｍｍＨｇ、１００℃で数１０分維持した。この工程で溶解又は分散している塗料の一部分が懸濁状態で硬化反応が進むことにより蒸発缶への塗料の付着を最小限に押さえることができた。この時シンナー分が留出する。更に１１０℃から１２０℃に温度を上げシンナー分を完全に留去した。その後１００ｍｍＨｇ、１３０℃とし第１成分であるヘキシレングリコールを留出させた。５〜１０重量％留出した時点で極性の高い塗料成分が第２成分の影響で徐々に、極性の高い塗料成分の濃厚相と第１成分と第２成分の混合物の希薄相に相分離して、不安定な分散状態となった。さらに第１成分の留出が続くと、極性の高い塗料成分が全て濃厚相となって相分離し、第１成分と第２成分の混合物中で小さな粒となって安定な分散状態となり、蒸発缶への塗料の付着が最小限に押さえられた。この状態で蒸留を続けることにより、第１成分が、純度が９５％以上で６０％以上を回収することができた。回収された第１成分に第２成分を添加して洗浄液として再び利用することができた。
【００４７】
【発明の効果】
本発明の洗浄液、洗浄方法及び洗浄装置を使用することにより、ハロゲン化溶剤等を使用することなく、多くの種類の塗料に対し短時間で効率よく塗装マスク治具を洗浄することができる。さらに洗浄液は減圧蒸留して分離・回収して再利用することができる。
【図面の簡単な説明】
【図１】本発明の洗浄装置の例を示す概略斜視図である。
【図２】洗浄槽の断面を示す図（Ａ）、及びそれに設けられているエアー供給用配管の平面図（Ｂ）である。
【図３】塗装用マスク治具を洗浄又は乾燥するための槽の断面図（Ａ）、及びそれに設けられているスチーム供給用配管及びエアー供給用配管の側面図（Ｂ）である。
【符号の説明】
ａ  洗浄装置
１  洗浄槽
２  リンス槽
３  スチーム洗浄及び乾燥させるための槽
４  塗装用マスク治具
５  搬送手段
６  昇降及び上下動用シリンダー
７  搬送用シリンダー
８  エアー供給管
９  エアーバブリングノズル
１０  スチーム供給管
１１  エアー供給管
１２  スチームノズル
１３  エアーノズル
１４  スチーム配管
【図１】
2004231835.tif 000008
【図２】
2004231835.tif 000009
【図３】
2004231835.tif 000010